СПОСОБ ПОЛУЧЕНИЯ ОКСИДА АЛЮМИНИЯ, ПРИГОДНОГО ДЛЯ ПРОИЗВОДСТВА ИСКУССТВЕННЫХ КРИСТАЛЛОВ КОРУНДА

2
1. Способ получения оксида алюминия, пригодного для производства искусственных кристаллов корунда, включающий анодное растворение алюминия в водном солевом растворе, отделение гидроксида алюминия и прокаливание, отличающийся тем, что анодное растворение алюминия осуществляют в хлоридном растворе, содержащем 5-150 г/л хлорид-ионов, при температуре 20-95°С и плотности постоянного тока 0,045-0,12 А/см.
2. Способ по п.1, отличающийся тем, что для приготовления хлоридного раствора используют хлориды аммония, натрия или их смеси.
3. Способ по п.1, отличающийся тем, что при анодном растворении алюминия используют реверсивную подачу постоянного тока.
4. Способ получения оксида алюминия, пригодного для производства искусственных кристаллов корунда, включающий анодное растворение алюминия в водном солевом растворе, отделение гидроксида алюминия и прокаливание, отличающийся тем, что для анодного растворения используют алюминий чистотой 99,95-99,999%, проводят отмывку гидроксида алюминия специально подготовленной водой с удельным сопротивлением 0,4-18 МОм·см.
2
5. Способ по п.2, отличающийся тем, что проводят циркуляцию электролита во внешнем относительно электролизера контуре со скоростью омывания поверхности электродов 60-1400 л/(м·ч).
6. Способ по п.2, отличающийся тем, что для осаждения гидроксида алюминия и первичного отделения от него электролита используют сборную расширительную емкость с коэффициентом расширения 25-400.
7. Способ по п.2, отличающийся тем, что для отделения гидроксида алюминия от электролита используют центрифугирование осадка со скоростью вращения 20-60 об./с.
8. Способ по п.2, отличающийся тем, что перед прокаливанием проводят сушку гидроксида алюминия в потоке горячего воздуха, имеющего температуру 100-400°С.